(57)【要約】【課題】オーバープリントコーティング特性、たとえば、熱および光安定性、耐汚れ性のような性能を与え、電子写真印刷物を保護する、オーバープリント組成物を提供する。【解決手段】本発明のオーバープリント組成物は、三官能不飽和アクリル樹脂からなる群より選択される放射線硬化性オリゴマーと、１種または複数のジ−アクリレートまたはトリ−アクリレートを含む、多官能アルコキシル化アクリルモノマーまたはポリアルコキシル化アクリルモノマー、からなる群より選択される放射線硬化性モノマーと、少なくとも１種の光重合開始剤と、少なくとも１種の界面活性剤と、を含む。好ましくは、約２５℃での粘度は、約５０Ｐａ・ｓから約３００Ｐａ・ｓであり、オリゴマー対モノマーの比は、約２．５から約１であり、約２５℃での表面張力は、約１５ｍＮ／ｍから約４０ｍＮ／ｍである。【選択図】なし【特許請求の範囲】
【請求項１】
三官能不飽和アクリル樹脂からなる群より選択される放射線硬化性オリゴマーと、
１種または複数のジ−アクリレートまたはトリ−アクリレートを含む、多官能アルコキシル化アクリルモノマーまたはポリアルコキシル化アクリルモノマー、からなる群より選択される放射線硬化性モノマーと、
少なくとも１種の光重合開始剤と、
少なくとも１種の界面活性剤と、
を含むオーバープリント組成物であって、
約２５℃での粘度は、約５０Ｐａ・ｓから約３００Ｐａ・ｓであり、
オリゴマー対モノマーの比は、約２．５から約１であり、
約２５℃での表面張力は、約１５ｍＮ／ｍから約４０ｍＮ／ｍである、オーバープリント組成物。
【発明の詳細な説明】
【技術分野】
【０００１】
本発明は一般に、電子写真印刷のためのオーバープリント組成物（ｏｖｅｒｐｒｉｎｔ  ｃｏｍｐｏｓｉｔｉｏｎｓ）に関する。オーバープリント組成物は、たとえば、画像耐久度、熱安定性、耐光性、および耐汚れ性など、電子写真印刷に各種のメリットを与える。さらに、このオーバープリント組成物は、印字のオフセット（ｄｏｃｕｍｅｎｔ  ｏｆｆｓｅｔ）を抑制する。
【背景技術】
【０００２】
電子写真法のような、トナーベースの画像を発生させる通常の方法においては、電荷保持表面、たとえば感光体（ｐｈｏｔｏｒｅｃｅｐｔｏｒ）に均一に帯電させることによって、静電潜像を電子写真表面に形成させる。次いで、その帯電させた領域を、元の画像に対応する活性化照射のパターンで選択的に電荷を逃がす（ｄｉｓｓｉｐａｔｅ）。その表面に残る潜像電荷パターンは、照射に暴露されなかった領域に対応する。次いで、その感光体を、トナーを含む１つまたは複数の現像ハウジングに通すことにより、トナーが、静電引力によって電荷パターンで付着するので、その潜像電荷パターンが可視化される。次いでその現像された画像を、画像形成表面に定着させるか、または受像基材、たとえば紙に転写させ、適切な定着技術によりそれに定着させて、電子写真印刷、すなわちトナーベースの印刷物（ｔｏｎｅｒ−ｂａｓｅｄ  ｐｒｉｎｔ）が得られる。
【０００３】
電子写真装置は全世界的に使用されてはいるが、エネルギー消費が極めて高いという、大きな欠点を有している。そのため、電力消費の低い装置が設計されてきた。低電力消費装置で使用されるトナーは、「低融点トナー（low-melt toner）」と呼ばれているもので、約５５℃〜約６５℃といった低いガラス転移温度（Ｔｇ）を持つように設計されている。しかしながら、低くて約５４℃から、高くて約７０℃またはそれ以上の温度でトナーの流動が始まる、印字のオフセット（または「ブロッキング」）として知られる画像欠陥が起きる可能性がある。そのため、低融点トナーでは、印字のオフセットに重大な問題があることが多い。各種のトナーの印字オフセット性を表１にまとめた。
【表１】
2005321782.tif 000002
【０００４】
印字のオフセットが発生する温度では、プリンタの出力トレイの中に数連の紙があるような圧力と組み合わさると、トナーがその上のシートに貼り付いたり、両面印刷の場合では、その上のシートの上のトナーに貼り付いたりする。これが起きると、その２枚のシートを剥がす必要が生じる。最悪の場合には、そのトナーがその上のシートから、画像の一部や紙の繊維を取り去ってしまう。このようなことがあれば明らかに、トナーベースの印刷物（トナーベースの画像、電子写真印刷、電子写真画像とも呼ばれる）の品質が損なわれることになる。
【０００５】
印字のオフセットを抑制するための公知の方法としては、トナーにワックスを添加する方法や、基材の上にオーバープリントコーティングを塗布する方法が挙げられる。オーバープリントコーティングは、オーバープリントワニス（ｖａｒｎｉｓｈ）または組成物と呼ばれることも多いが、典型的には、乾燥および／または硬化させることが可能な液膜コーティングである。硬化（ｃｕｒｉｎｇ）は、乾燥または加熱によるか、あるいは紫外線や低電圧電子ビームを当てることによって、オーバーコートの成分を重合（架橋）させることにより実施することができる。しかしながら、公知のオーバープリントコーティング、たとえば、特許文献１、特許文献２、特許文献３、特許文献４、特許文献５、特許文献６、特許文献７、特許文献８、および特許文献９などに記載されているものでは、電子写真印刷を充分保護することには成功していないし、印字のオフセットを抑制することにも成功していない。
【０００６】
さらに、公知のコーティング配合物（ｆｏｒｍｕｌａｔｉｏｎｓ）では、トナーの熱膨張による、印刷面のヘアラインクラックを防止することにも、成功していないが、そのようなクラックがあると、外観が望ましくない状態となる。これは、自動車用の取扱説明書や本の表紙などにおいては特に重大な問題であり、その理由は、そこに印刷されているものが、高温に何時間も暴露されても、それに耐えるだけではなく、きれいな外観を維持することが要求されるからである。
【０００７】
さらに、公知のコーティング配合物では、印刷物の上に液状マーカーで上書きすることが原因の、ビードアップ（ｂｅａｄ−ｕｐ）や汚れ（ｓｍｅａｒ）から、電子写真印刷を保護することができない。ビーディングや汚れ（ｂｅａｄｉｎｇ  ａｎｄ  ｓｍｅａｒｉｎｇ）をもたらすことなくきれいに上書きができるということは、多くの商用用途、たとえばレストランのメニューやカレンダーなどでは、極めて重要なことである。
【０００８】
【特許文献１】米国特許第４，０７０，２６２号明細書
【特許文献２】米国特許第４，０７１，４２５号明細書
【特許文献３】米国特許第４，０７２，５９２号明細書
【特許文献４】米国特許第４，０７２，７７０号明細書
【特許文献５】米国特許第４，１３３，９０９号明細書
【特許文献６】米国特許第５，１６２，３８９号明細書
【特許文献７】米国特許第５，８００，８８４号明細書
【特許文献８】米国特許第４，２６５，９７６号明細書
【特許文献９】米国特許第５，２１９，６４１号明細書
【発明の開示】
【発明が解決しようとする課題】
【０００９】
したがって、特に商業印刷用途においては、オーバープリントコーティング特性、たとえば（これらに限定される訳ではないが）、熱および光安定性、耐汚れ性（ｔｈｅｒｍａｌ  ａｎｄ  ｌｉｇｈｔ  ｓｔａｂｉｌｉｔｙ  ａｎｄ  ｓｍｅａｒ  ｒｅｓｉｓｔａｎｃｅ）のような性能を与える、電子写真印刷物を保護する組成物が必要とされている。より詳しくは、シリコーン定着器オイル（ｓｉｌｉｃｏｎｅ  ｆｕｓｅｒ  ｏｉｌ）（電子写真基材で一般的に使用されている）の上で濡れることができ、上書きが可能で、熱クラッキングを抑制または防止し、印字のオフセットを抑制または防止し、画像を太陽光や熱から保護するなどの性能を有するオーバープリントコーティングが必要とされている。放射線硬化性（ｒａｄｉａｔｉｏｎ  ｃｕｒａｂｌｅ）オーバープリント組成物を用いて電子写真印刷物をコーティングする、本発明の組成物と方法は、このような必要性を満たすものである。
【００１０】
本発明が目的としているのは、無溶媒のオーバープリント組成物、およびオーバーコーティングをし、それにより電子写真印刷物を保護するための方法である。
【課題を解決するための手段】
【００１１】
本発明のオーバープリント組成物は、三官能不飽和アクリル樹脂からなる群より選択される放射線硬化性オリゴマーと、１種または複数のジ−アクリレートまたはトリ−アクリレートを含む、多官能アルコキシル化アクリルモノマーまたはポリアルコキシル化アクリルモノマー、からなる群より選択される放射線硬化性モノマーと、少なくとも１種の光重合開始剤と、少なくとも１種の界面活性剤と、を含むオーバープリント組成物であって、約２５℃での粘度は、約５０Ｐａ・ｓから約３００Ｐａ・ｓであり、オリゴマー対モノマーの比は、約２．５から約１であり、約２５℃での表面張力は、約１５ｍＮ／ｍから約４０ｍＮ／ｍである。
【発明の効果】
【００１２】
本発明のオーバープリント組成物は、オーバープリントコーティング特性、たとえば、熱および光安定性、耐汚れ性のような性能を与え、電子写真印刷物を保護する。
【００１３】
本発明のオーバープリント組成物は、また、少なくとも約７０〜１００℃までの温度での印字のオフセットを抑制し、熱クラッキングを抑制または防止し、そして、たとえば液状インキマーカー、たとえばシャーピー（Sharpie, 登録商標）ペンや蛍光マーカーなどを用いて上書きしたときに起きる、ビードアップ（bead-up）および汚れから印刷物を保護する。
【発明を実施するための最良の形態】
【００１４】
本発明のオーバープリント組成物では、それらに加えて、電子写真印刷物の総合的な外観を改良できるが、その理由は、その組成物が電子写真基材とトナーの粗面の中に入り込み、そのために平滑な膜が形成されて光沢度が向上するからである。たとえばカラー画像を形成させるためにトナーの堆積高さ（pile height）にばらつきがあるような場合によく観察される、光沢差を抑制または排除するためには、これは望ましいことである。このことは、画像の黒色の部分が、画像のほぼ白色の部分と隣り合っているような場合に、特に顕著となる。本発明のオーバープリント組成物を用いれば、そのような差は無視できる。
【００１５】
本発明はさらに、少なくとも印刷物の１つの表面に塗布、好ましくは基材および／または溶融トナー画像の上に塗布する、紫外線（ＵＶ）硬化可能なオーバープリント組成物を含む電子写真印刷に関する。このＵＶ硬化可能な組成物には、ＵＶ硬化可能なオリゴマー、モノマー、光重合開始剤、および界面活性剤の均一な混合物が含まれる。電子写真印刷を本発明の組成物によってコーティングすることによって、トナーをオーバーコートの下に埋め込むと、オーバーコートが実質的にプリントの上の保護バリヤーを形成するので、とりわけ、トナー対トナー、およびトナー対基材の望ましくない相互作用が防止される。
【００１６】
本発明は、放射線硬化性（ｒａｄｉａｔｉｏｎ  ｃｕｒａｂｌｅ）オリゴマー／モノマー、少なくとも１種の光重合開始剤、および少なくとも１種の界面活性剤を含む、無溶媒の放射線硬化性オーバープリント組成物を提供する。
【００１７】
本発明のオーバープリント組成物は、未硬化の状態では低粘度の液状物である。たとえば、紫外光線、電子ビームエネルギーなどの適当な硬化のためのエネルギー源に暴露させることによって、光重合開始剤（ｐｈｏｔｏｉｎｉｔｉａｔｏｒ）がそのエネルギーを吸収し、反応を開始させ、その液状組成物を、硬化したオーバーコートへと転換させる。組成物中のモノマーおよびオリゴマーは、硬化源に暴露されている間に重合し、容易に架橋してポリマーネットワークを形成する、官能基を含んでいる。このポリマーネットワークによって、電子写真印刷に、たとえば、熱および光安定性（ｔｈｅｒｍａｌ  ａｎｄ  ｌｉｇｈｔ  ｓｔａｂｉｌｉｔｙ）、ならびに耐汚れ性が与えられる。したがって、その組成物は熱および日光にさらされる基材（ｓｕｂｓｔｒａｔｅ）の上の画像をコーティングするのには特によく適しているが、その理由は、その組成物が画像をクラッキングおよび退色から保護し、画像耐久度（ｉｍａｇｅ  ｐｅｒｍａｎｅｎｃｅ）を与え、汚れやビーディングなしで、上書きを可能とするからである。それに加えて、この組成物は、少なくとも約７０〜１００℃までの温度における、圧力に応じて印字のオフセットを抑制または防止し、したがって、低融点トナーを含む印刷物の上に使用することができる。
【００１８】
オーバープリント組成物の他の利点は、電子ビーム照射、たとえば、特定の米国政府機関宛のある種の郵便物に対し、細菌およびウイルスを殺すために使用されるタイプの照射から、電子写真印刷を保護する能力があるということである。約９５〜１１０℃の温度で、非常に高いレベルの照射が必要であるので、目に見えるようなスチームが発生する。そのため、照射された郵便物は、黄変することも多く、また紙がもろくなることも多い。コンパクトディスク、フロッピー（登録商標）ディスクなどのプラスチックは溶融して、この照射プロセスには耐えられない。それに加えて、ほとんどの電子写真により印刷された書類では、印字のオフセットが起こり、照射の後では互いにくっついてしまう。このオーバープリント組成物によって、そのような書類を、照射があっても耐えられるようにすることができる。
【００１９】
本発明のオーバープリント組成物には一般に、少なくとも１種の放射線硬化性オリゴマー／モノマーと、少なくとも１種の光重合開始剤と、少なくとも１種の界面活性剤と、を含む。より詳しくは、このオーバープリント組成物には、たとえば、高分子量、低粘度の不飽和三官能アクリル樹脂（ｕｎｓａｔｕｒａｔｅｄ  ｔｒｉｆｕｎｃｔｉｏｎａｌ  ａｃｒｙｌｉｃ  ｒｅｓｉｎ）のような、少なくとも１種のアクリレート化した（ａｃｒｙｌａｔｅｄ）オリゴマー、ポリエーテルまたはポリエステルアクリレート、；少なくとも１種の低表面張力、低粘度の二官能または三官能のアクリレートモノマー；化学的に不飽和なプレポリマー（オリゴマーおよびモノマー）の光重合、すなわち、硬化を開始させるのに使用される少なくとも１種のＵＶ光重合開始剤；および少なくとも１種の界面活性剤が含まれる。
【００２０】
この組成物のオリゴマー成分は、比較的疎水性であるのが好ましい。そのようなオリゴマーは、必要な防湿性（ｍｏｉｓｔｕｒｅ  ｂａｒｒｉｅｒ  ｐｒｏｐｅｒｔｉｅｓ）を有する印刷物の放射線硬化層（ｒａｄｉａｔｉｏｎ−ｃｕｒｅｄ  ｌａｙｅｒ）を与えるのに役立つが、その理由は、オリゴマーの疎水性が高くなるほど、防湿性能（ｍｏｉｓｔｕｒｅ  ｂａｒｒｉｅｒ  ｐｒｏｐｅｒｔｉｅｓ）が向上するからである。その結果、湿分が紙の内部に浸透しにくくなり、そのため、紙がしわになったり、カールしたりすることを最小限に抑えることができる。好適なアクリレート化オリゴマー類（ａｃｒｙｌａｔｅｄ  ｏｌｉｇｏｍｅｒｓ）の例としては、アクリレート化ポリエステル類、アクリレート化ポリエーテル類、アクリレート化エポキシ類、およびウレタンアクリレート類などが挙げられるが、これらに限定される訳ではない。好適なオリゴマー類を非限定的に挙げれば、下記の基本構造を有するポリエーテルアクリレートオリゴマー類がある。
【化１】
2005321782.tif 000003
【００２１】
上記の基本構造を有するポリエーテルアクリレートオリゴマー類としては、たとえば、アミン変性ポリエーテルアクリレートオリゴマーであるラロマー  ＰＯ９４Ｆ（Ｌａｒｏｍｅｒ  ＰＯ９４Ｆ,  Ｌａｒｏｍｅｒは登録商標）（ビーエーエスエフ  コーポレーション、ノースカロライナ州シャーロット(BASF Corp., Charlotte, NC)）がある。
【００２２】
モノマーは、たとえば、粘度低下剤として、組成物を硬化させた場合にはバインダとして、また接着促進剤（ａｄｈｅｓｉｏｎ  ｐｒｏｍｏｔｅｒ）として、そして架橋剤として、機能する。好適なモノマーは、低分子量、低粘度、そして低表面張力であって、ＵＶ光に暴露すると重合する官能基を含んでいる。このモノマーは、１種または複数のジアクリレート類またはトリアクリレート類（ｄｉ−  ｏｒ  ｔｒｉ−ａｃｒｙｌａｔｅｓ）を含む、多官能アルコキシル化またはポリアルコキシル化アクリルモノマー類（ｐｏｌｙｆｕｎｃｔｉｏｎａｌ  ａｌｋｏｘｙｌａｔｅｄ  ｏｒ  ｐｏｌｙａｌｋｏｘｙｌａｔｅｄ  ａｃｒｙｌｉｃ  ｍｏｎｏｍｅｒｓ）であるのが好ましい。好適な多官能アルコキシル化またはポリアルコキシル化アクリレートは、以下に示す（つまり、ネオペンチルグリコールジアクリレート、ブタンジオールジアクリレート、トリメチロールプロパントリアクリレート、およびグリセリルトリアクリレート、の）アルコキシル化（ａｌｋｏｘｙｌａｔｅｄ）、好ましくは、エトキシル化、またはプロポキシル化変性物（ｅｔｈｏｘｙｌａｔｅｄ，  ｏｒ  ｐｒｏｐｏｘｙｌａｔｅｄ，  ｖａｒｉａｎｔｓ）から選択することができる。より好ましい実施の態様においては、このモノマーとして、たとえば、ＳＲ−９００３（サルトマー・カンパニー・インコーポレーテッド、ペンシルバニア州エクストン（Sartomer Co., Inc., Exton, PA）)のような、ジプロポキシル化ネオペンチルグリコールジアクリレート（ｐｒｏｐｏｘｙｌａｔｅｄ２  ｎｅｏｐｅｎｔｙｌ  ｇｌｙｃｏｌ  ｄｉａｃｒｙｌａｔｅ）、が挙げられるが、これは次に示す構造のものである：
【化２】
2005321782.tif 000004
【００２３】
好適な光重合開始剤は、ＵＶ光重合開始剤であって、非限定的にそれらの例を挙げれば、ヒドロキシシクロヘキシルフェニルケトン類、ベンゾイン類、ベンゾインアルキルエーテル類、ベンゾフェノン類、トリメチルベンゾイルフェニルホスフィンオキシド類、アゾ化合物類、アントラキノン類および置換アントラキノン類、たとえば、アルキル置換またはハロ置換アントラキノン類、その他の置換または非置換多核キノン類、アセトホン類（ａｃｅｔｏｐｈｏｎｅｓ）、チオキサントン類、ケタール類、アシルホスフィン類、およびそれらの混合物などがある。より好ましくは、光重合開始剤は下記の化合物の１つまたはそれらの混合物である：たとえば、イルガキュア（Irgacure, 登録商標）１８４（チバ・ガイギー・コーポレーション、ニューヨーク州タリータウン（Ciba−Geigy Corp., Tarrytown, NY））のような、下記の化３に示す構造式で表される、１−ヒドロキシシクロヘキシルフェニルケトンに代表される、ヒドロキシシクロヘキシルフェニルケトン（ｈｙｄｒｏｘｙｃｌｙｃｌｏｈｅｘｙｌｐｈｅｎｙｌ  ｋｅｔｏｎｅ）；
【化３】
2005321782.tif 000005
【００２４】
たとえば、ルシリン（Lucirin, 登録商標）ＴＰＯ−Ｌ（ビーエーエスエフコーポレーション（BASF Corp.））のような、下記の化４に示す構造式で表される、エチル−２，４，６−トリメチルベンゾイルフェニルホスフィネートに代表される、トリメチルベンゾイルフェニルホスフィンオキシド（ｔｒｉｍｅｔｈｙｌｂｅｎｚｏｙｌｐｈｅｎｙｌｐｈｏｓｐｈｉｎｅ  ｏｘｉｄｅ）；などがある。
【化４】
2005321782.tif 000006
【００２５】
第４の主要成分である界面活性剤は一般に、必要があれば、硬化させる前に、組成物の表面張力を低下させ、基材表面を濡らし平滑化させるために使用される。そのような能力がある界面活性剤であれば、何を使用してもよい。好ましい界面活性剤として、非限定的ではあるが、フルオロ化アルキルエステル類や、次の化５に示す構造を有するポリエーテル変性ポリジメチルシロキサン類（ｐｏｌｙｅｔｈｅｒ  ｍｏｄｉｆｉｅｄ  ｐｏｌｙｄｉｍｅｔｈｙｌｓｉｌｏｘａｎｅｓ）を挙げることができる。
【化５】
2005321782.tif 000007
【００２６】
上記化５において、Ｒ基は、たとえば、ＢＹＫ（登録商標）−ＵＶ３５１０（ＢＹＫヘミーＧｍｂＨ、ドイツ国ヴェーゼル（BYK Chemie GmbH, Wesel, Germany））およびＢＹＫ（登録商標）−３４８（ＢＹＫヘミーＧｍｂＨ）などの官能性変性基（ｆｕｎｃｔｉｏｎａｌ  ｍｏｄｉｆｉｃａｔｉｏｎｓ）、及び、たとえば、ゾニル（Zonyl, 登録商標）ＦＳＯ−１００（イー・アイ・デュポン・ドゥ・ヌムール・アンド・カンパニー、デラウェア州ウィルミントン（E. I. Du Pont de Nemours and Co., Wilmington, DE））などの、ＲｆＣＨ２ＣＨ２Ｏ（ＣＨ２ＣＨ２Ｏ）ｘＨ（ここで、Ｒｆ＝Ｆ（ＣＦ２ＣＦ２）ｙ、ｘ＝０〜約１５、ｙ＝１〜約７）の式をもつフルオロ界面活性剤、などである。
【００２７】
任意成分としての添加剤の例を非限定的に挙げれば、光安定剤（ｌｉｇｈｔ  ｓｔａｂｉｌｉｚｅｒｓ）、ＵＶ吸収剤（ＵＶ照射を吸収し、それを熱エネルギーに変換し、最終的には放散する）、抗酸化剤、光学的増白剤（画像の外観およびマスキングの黄変を改良することができる）、チキソトロピック剤、ディウェッティング（ｄｅｗｅｔｔｉｎｇ）剤、スリップ剤、発泡剤、消泡剤、流動化剤（ｆｌｏｗ  ａｇｅｎｔｓ）、ワックス、オイル、可塑剤、バインダ、導電剤、防カビ剤、殺菌剤、有機および／または無機フィラー粒子、レベリング剤（たとえば異なった光沢度を作ったり、抑制したりする薬剤）、乳白剤、帯電防止剤、分散剤、顔料、染料などがある。この組成物にはインヒビター、好ましくはヒドロキノンが含まれていてもよいが、このものは、貯蔵時に、オリゴマーおよびモノマー成分の重合を禁止、または少なくとも遅らせることにより、組成物を安定化させ、それによって、この組成物の使用期限（ｓｈｅｌｆ  ｌｉｆｅ）を延ばすことができる。しかしながら、添加剤は硬化速度に関してはマイナスの効果を有する可能性があるので、任意成分の添加剤を用いたオーバープリント組成物を配合する場合には注意が必要である。
【００２８】
その組成物が基材を濡らす能力は一般に、その粘度と表面張力に依存する。たとえば、表面張力が低ければ、その組成物で覆われる表面積が大きくなり、その結果、基材を充分に濡らすことになるであろう。好適な組成の調製（ｃｏｍｐｏｓｉｔｉｏｎ  ｆｏｒｍｕｌａｔｉｏｎｓ）は、約２５℃で測定したときの表面張力が、約１５ダイン／ｃｍ〜約４０ダイン／ｃｍ（約１５ｍＮ／ｍ〜約４０ｍＮ／ｍ）の範囲、より好ましくは約１８ダイン／ｃｍ〜約２１ダイン／ｃｍ（約１８ｍＮ／ｍ〜約２１ｍＮ／ｍ）の範囲である。約２５℃で測定したときの表面張力が約２０ダイン／ｃｍ（約２０ｍＮ／ｍ）となるのが好適である。
【００２９】
この組成物の粘度は、温度によって変わるが、約５０ｃＰ〜約３００ｃＰ（約０．０５Ｐａ・ｓ〜約０．３Ｐａ・ｓ）の範囲である。温度が約２０℃〜約３０℃の範囲のときの、組成物の粘度が、約１００ｃＰ〜約２００ｃＰ（約０．１Ｐａ・ｓ〜約０．２Ｐａ・ｓ）の範囲となるのが好ましい。より好ましくは、２５℃での粘度が約１００ｃＰ（約０．１Ｐａ・ｓ）である。許容可能な粘度を得るためには、オリゴマー：モノマー比は、約２．５〜約１であり、好ましくは約０．６７：１から約９：１まで、より好ましくは、約１．５：１から約４：１までである。
【００３０】
この組成物の成分は、以下の順で混合するのが好ましい。すなわち、約６０〜約７０％のオリゴマー、非限定的な例を挙げれば、ポリエーテルアクリレートオリゴマー、たとえば、Ｌａｒｏｍｅｒ（登録商標）ＰＯ９４Ｆを濃度約６７．８％；約２０〜約４０％のモノマー、非限定的な例を挙げれば、ジプロポキシル化（ｐｒｏｐｏｘｙｌａｔｅｄ２）ネオペンチルグリコールジアクリレート、たとえば、ＳＲ−９００３を濃度約２７％；約２．０〜約７．０％のＵＶ光重合開始剤、非限定的な例を挙げれば、１−ヒドロキシシクロヘキシルフェニルケトン、たとえば、Ｉｒｇａｃｕｒｅ（登録商標）１８４を濃度約５．１％；そして、約０．０５〜約５．０％、より好ましくは、約０．１〜約１．０％の界面活性剤、非限定的な例を挙げれば、ポリエーテル変性ポリジメチルシロキサン、たとえば、ＢＹＫ（登録商標）−ＵＶ３５１０を濃度約０．１％。これらの成分を合わせて混合するが、それぞれの成分添加の間も、好ましくはマグネチックスターラーまたはオーバーヘッド撹拌器（ｏｖｅｒｈｅａｄ  ｍｉｘｅｒ）を用いて簡単な撹拌を行い、さらにその後に、最低でも約２時間撹拌を続けて、オリゴマーを溶解させる。その配合物は、必要に応じて、加熱して粘度を低下させてもよい。
【００３１】
この組成物は、たとえば紙など各種の電子写真基材に塗布することが可能であるが、その場合、基材が表面との反応無しで表面を完全に濡らすための定着器オイル（機能性（ｆｕｎｃｔｉｏｎａｌｉｚｅｄ）シリコーンオイル）の残分を有している。場合によっては、その上にコーティングした添加剤を含んでいてもよい。基材には各種の添加剤を含むことができるが、その非限定的な例として、カール防止化合物（たとえば、トリメチロールプロパン）；殺虫剤（ｂｉｏｃｉｄｅｓ）；湿潤剤；キレート剤；およびそれらの混合物；ならびに、トナーおよび／または基材の、性能および／または価値を高めるための、電子写真技術においては周知の任意の添加剤などが挙げられる。
【００３２】
この組成物は、画像形成の後で、任意のタイミングで印刷基材に塗布することができ、基材全体、画像全体、基材の一部、または画像の一部に塗布することが可能である。基材の上のトナーベースの画像は、前もって適切な各種電子写真方法により作っておくのが好ましいが、その方法には、たとえば静電画像を発生させる工程、その静電画像をトナーで現像させる工程、および、その現像されたトナーベースの画像を基材へ転写させる工程を含む方法あるいは、それらの改良法など、電子写真業界では周知のものが挙げられる。
【００３３】
さらに詳しくは、本明細書に開示される、オーバープリント組成物を用いてコーティングされる画像を生成させる方法に含まれるのは：光導電画像形成部材の上に静電潜像を発生させる工程と、その潜像をトナーで現像させる工程と、その現像された静電画像を基材へ転写させる工程と、基材またはその一部、および／または画像またはその一部をオーバープリント組成物を用いてコーティングする工程と、その組成物を硬化させる工程、である。画像を現像させるための各種の方法が当業者には公知であるが、たとえば、カスケード法、タッチダウン法、パウダー・クラウド（ｐｏｗｄｅｒ  ｃｌｏｕｄ）法、磁気ブラシ法などが挙げられる。その現像された画像を基材に転写させるための方法の非限定的な例を挙げれば、コロトロンまたはバイアスロールを使用する方法がある。定着工程（ｆｉｘｉｎｇ  ｓｔｅｐ）は、各種適切な方法により実施することができるが、たとえば、フラッシュ定着、加熱定着、加圧定着、蒸気定着（ｖａｐｏｒ  ｆｕｓｉｎｇ）などがある。好適な画像形成方法、装置およびシステムは当業者に公知であって、非限定的にそれらの例を挙げれば、以下の米国特許に記載されているようなものである：米国特許第４，５８５，８８４号明細書、米国特許第４，５８４，２５３号明細書、米国特許第４，５６３，４０８号明細書、米国特許第４，２６５，９９０号明細書、米国特許第６，１８０，３０８号明細書、米国特許第６，２１２，３４７号明細書、米国特許第６，１８７，４９９号明細書、米国特許第５，９６６，５７０号明細書、米国特許第５，６２７，００２号明細書、米国特許第５，３６６，８４０号明細書；米国特許第５，３４６，７９５号明細書、米国特許第５，２２３，３６８号明細書、および米国特許第５，８２６，１４７号明細書。これらの特許の全て開示を参考として引用し本明細書に援用する。
【００３４】
オーバープリント組成物を塗布するためには、通常使用される液膜コーティング装置（ｌｉｑｕｉｄ  ｆｉｌｍ  ｃｏａｔｉｎｇ  ｄｅｖｉｃｅ）を使用することができるが、そのような例を非限定的に挙げれば、ロールコーター、ロッドコーター、ブレード、ワイヤバー、浸漬（ｄｉｐｓ）、エアナイフ、カーテンコーター、スライドコーター、ドクターナイフ、スクリーンコーター、グラビアコーター、たとえば、オフセットグラビアコーター、スロットコーター、および押出しコーターなどがある。それらの装置は、通常と同じようにして使用することができるが、たとえば、ダイレクトロールコーティングおよびリバースロールコーティング（ｄｉｒｅｃｔ  ａｎｄ  ｒｅｖｅｒｓｅ  ｒｏｌｌ  ｃｏａｔｉｎｇ）、ブランケットコーティング（ｂｌａｎｋｅｔ  ｃｏａｔｉｎｇ）、ダンプナーコーティング（ｄａｍｐｎｅｒ  ｃｏａｔｉｎｇ）、カーテンコーティング、平版コーティング、スクリーンコーティング、およびグラビアコーティングなどがある。好ましい実施の態様においては、組成物のコーティングおよび硬化は、２台または３台のロールコーターとＵＶ硬化ステーションを使用して実施する。組成物の堆積（ｄｅｐｏｓｉｔｉｏｎ）の典型的なレベルは、単位面積当たりの質量で表して、約１ｇ／ｍ２〜約１０ｇ／ｍ２の範囲、好ましくは約５ｇ／ｍ２である。
【００３５】
この組成物の放射線硬化性オリゴマーおよびモノマー成分の架橋を開始させるために使用するエネルギー源としては、たとえばスペクトルの紫外線または可視光線の波長を有する放射線のような、化学線作用のある（ａｃｔｉｎｉｃ）ものや、たとえば電子ビーム照射のような、加速粒子や、たとえば加熱または赤外線照射のような、熱的エネルギー、などが挙げられる。そのエネルギーが化学線照射であるのが好ましいが、その理由は、そのようなエネルギーは架橋の開始および架橋の速度（ｒａｔｅ）の調節に優れているからである。好適な化学線照射源を、非限定的に例示すれば、水銀ランプ、キセノンランプ、カーボンアークランプ、タングステンフィラメントランプ、レーザー、太陽光などが挙げられる。
【００３６】
紫外線照射、特にＵＶ光の下で、高速コンベヤ（たとえば、約２０〜約７０ｍ／分）を用いた中圧（ｍｅｄｉｕｍ  ｐｒｅｓｓｕｒｅ）水銀ランプによる照射が好ましく、その場合ＵＶ照射は、波長約２００〜約５００ｎｍで、約１秒未満の間与える。高速コンベヤの速度を約１５〜約３５ｍ／分とし、波長約２００〜約４５０ｎｍのＵＶ光を約１０〜約５０ミリ秒（ｍｓ）間照射するのがより好ましい。ＵＶ光源の発光スペクトルは通常、ＵＶ重合開始剤の吸収スペクトルと重なっている。場合によっては使用される硬化装置（ｃｕｒｉｎｇ  ｅｑｕｉｐｍｅｎｔ）としては、ＵＶ光を焦点に集めたり拡散させたりする反射板や、ＵＶ光源により発生する熱を除去するための冷却システムなどがあるが、これらに限定される訳ではない。
【００３７】
本発明について、以下の実施例によりさらに説明するが、これらは、本発明を限定するものではない。これらの実施例は、説明することだけを目的としたものである。本発明は、本明細書に引用された、原料、条件、プロセスパラメーターなどによって、限定されることを意図しているものではない。部およびパーセントは、特に断らない限り、重量基準である。
【実施例】
【００３８】
［実施例１］
オーバープリント組成物の成分を以下の順で合わせたが、それぞれの成分を添加する間も、オーバーヘッド撹拌器を用いて簡単な撹拌を行った：６７．８％のアミン変性ポリエーテルアクリレートオリゴマー（３３８８グラム、Ｌａｒｏｍｅｒ（登録商標）ＰＯ９４Ｆ、２７％のジプロポキシル化ネオペンチルグリコールジアクリレート（１３５１グラム、ＳＲ−９００３）、５．１％のＵＶ光重合開始剤（１−ヒドロキシシクロヘキシルフェニルケトン（２４１グラム、Ｉｒｇａｃｕｒｅ（登録商標）１８４）およびエチル−２，４，６−トリメチルベンゾイルフェニルホスフィネート（１５グラム、Ｌｕｃｉｒｉｎ（登録商標）ＴＰＯ−Ｌ）、ならびに０．１％のポリエーテル変性ポリジメチルシロキサン（５．０グラム、ＢＹＫ（登録商標）−ＵＶ３５１０）。これらの混合物を室温で約４時間、オーバーヘッド撹拌器を用いて高せん断で撹拌し、オリゴマーを溶解させた。
【００３９】
そのオーバープリント組成物を、各種の電子写真印刷の上に、厚み約５μｍになるようにコーティングした。次いで組成物を、ドーンＳＰＥ（Dorn SPE）３本ロールコーター（ドーンＳＰＥインコーポレーテッド（Dorn SPE, Inc.）製）とＵＶ硬化ステーションハウジングを用いて硬化させたが、硬化ステーションには、高速ＵＶ光（約１５〜約３５ｍ／分）でＵＶ波長約２００〜約４５０ｎｍの中圧水銀ランプを用いた。
【００４０】
［実施例２］
実施例１のオーバープリント組成物を使用して、コーティング有りおよびコーティング無しの電子写真印刷、およびコーティング有りおよびコーティング無しの電子写真用紙を、温度７０℃、相対湿度（ｒ．ｈ．）５０％の条件で、８０ｇ／ｃｍ２の加圧下に２４時間置いた。印刷には、低融点トナーであるアイゲン３（iGen３, 登録商標）（ゼロックス・コーポレイション）トナー（Ｔｇ＝約５５℃）を用いた。
【００４１】
図１Ａ〜図１Ｄに見られるように、このオーバープリント組成物の使用により、印字のオフセット（ＤＯ）を０（最低）〜５（最高）の評価尺度（表２参照）で、グレード０（基材、トナーともに全面的に不合格）から、グレード４．５（ＤＯ認められず、サンプル間でわずかにタック）へと改善された。図１Ａでは、トナーが、コーティング無しの印刷物（ｕｎｖａｒｎｉｓｈｄ  ｔｏｎｅｒ）から、コーティング無しの用紙（ｕｎｖｅｒｎｉｓｈｅｄ  ｐａｐｅｒ）へと転写されていることがわかる（ＤＯ＝０）。図１Ｂでは、トナーが、コーティング有りの用紙（ｖｅｒｎｉｓｈｅｄ  ｐａｐｅｒ）からコーティング無しの印刷物（ｕｎｖａｒｎｉｓｈｄ  ｔｏｎｅｒ）へと転写されていることがわかる（ＤＯ＝０）。図１Ｃでは、トナーが、コーティング有りの印刷物（ｖａｒｎｉｓｈｄ  ｔｏｎｅｒ）からコーティング有りの用紙（ｖｅｒｎｉｓｈｅｄ  ｐａｐｅｒ）には転写されていないことがわかる（ＤＯ＝４．５）。図１Ｄでは、トナーが、コーティング有りの印刷物（ｖａｒｎｉｓｈｄ  ｔｏｎｅｒ）からコーティング無しの用紙（ｕｎｖｅｒｎｉｓｈｅｄ  ｐａｐｅｒ）には転写されていないことがわかる（ＤＯ＝４．５）。これらの図から、本発明の実施の態様におけるオーバープリント組成物の使用により、電子写真印刷上の画像は、トナーが白紙または他のトナーベースの画像へ印字のオフセットをすることから保護されることがわかる。
【表２】
2005321782.tif 000008
【００４２】
ＤＯにおける改良は、図２に示すような、印字オフセットマップで表すこともできる。この図２において、スポット（ＤＯ＝５．０）で表してあるのは、同じ領域（７０℃；８０ｇ／ｃｍ２）で、印刷物に本発明のオーバープリント組成物を塗布しただけのものである。
【００４３】
［実施例３］
実施例１のオーバープリント組成物を使用して、コーティング有りおよびコーティング無しの電子写真印刷物を、相対湿度５０％で２４時間、各種の圧力（４〜８０ｇ／ｃｍ２）および温度（６０〜９０℃）をかけた。ＦＣＩＩトナー、すなわち富士ゼロックス（株）（Fuji Xerox Corp.）からの低融点トナー（Ｔｇ＝約６２℃）を、印刷物の上に用いた。得られた結果を、０（最低）〜５（最高）の尺度（表２参照）で等級付けし、マップに表した（図３Ａ〜３Ｂ）。
【００４４】
図３Ａに示されるように、ＦＣＩＩトナーベースの印刷物の上において、オーバープリント組成物なしの場合には、ほぼ６２℃で印字のオフセットが不合格になり始めている。一方、図３Ｂは、オーバープリント組成物有りの場合のＦＣＩＩトナーベースの印刷物の上における結果を表しており、印字のオフセットが不合格になるのは、高圧では７０℃より上、低圧では９０℃より上である。
【００４５】
［実施例４］
実施例１のオーバープリント組成物を、ある電子写真印刷物には塗布し、他の電子写真印刷には塗布しないと、そのオーバープリント組成物が光沢差を大きく低減していることがわかる。これは、処理前には平坦ではなかった表面が平坦になるからである。表３からわかるように、オーバープリント組成物を印刷物に塗布し硬化させた後では、４０ｇｇｕを超える改良が観察された。
【表３】
2005321782.tif 000009
【００４６】
オーバープリント組成物を塗布すると、用紙のトナーエッジ（toner edge）に対する表面粗さ（Ｒａ）もまた改良された。図４Ａ、図４Ｂは、本発明のオーバープリント組成物有りおよび無しの場合の、カラテック＋ＧＣ（ColoTech + GC）（２１０ｇｓｍ）用紙の表面粗さを表したグラフである。図４Ａに見られるように、コーティング無しの印刷物はＲａの値が０．７４μｍであるのに対し、コーティング有りの印刷物は、図４Ｂに見られるように、Ｒａの値が０．１８４μｍであった。
【００４７】
［実施例５］
市販されているコーティング（サバラン・ケミカルズ（Sovereign Chemicals）（サバラン・スペシアルティ・ケミカルズ・インコーポレーテッド（Sovereign Specialty Chemicals, Inc.））からの＃Ｌ９０４８）を、ｉＧｅｎ３（登録商標）トナーまたはオフセットインキのいずれかを含む数種の基材に塗布した。次いでそれらの基材を、４ｇ／ｃｍ２の圧力（約２連のＣＸペーパーをシミュレート）を用いて、表４に示したさまざまな条件下で「アウディ・サーマル・ショック・テスト（Audi Thermal Shock Test）」にかけた。この試験は、アウディ（Audi）において自動車の取扱説明書を評価するのに実際に用いられている試験法である。
【表４】
2005321782.tif 000010
【００４８】
アウディ・サーマル・ショック・テストにおいて、熱クラッキングに関して重視されている指標は、トナー流動からの圧力によって現れる基材上のクラックである。表５によれば、このコーティング材料のもとでは、オフセットインキベースの印刷物ではクラッキングの徴候は認められなかったが、それに対して、トナーベースの印刷物ではクラックが認められたことがわかる。その基材は、マッコイ・グロス（McCoy Gloss）、マッコイ・シルク（McCoy Silk）（いずれもサッピ・ファイン・ペーパーズ（Sappi Fine Papers））、およびクロムコート（KromeKote, 登録商標）（スマート・ペーパーズ・ＬＬＣ、オハイオ州ハミルトン（Smart Papers, LLC, Hamilton, OH））であった。
【表５】
2005321782.tif 000011
【００４９】
［実施例６］
２種の市販のコーティング（Ｓｏｖｅｒｅｉｇｎ  Ｃｈｅｍｉｃａｌｓ  ＃Ｌ９０４８およびサン・ケミカルズ（Sun Chemicals）＃１１７０（サン・ケミカル・コーポレーション（Sun Chemical Corp.）））と、実施例１のオーバープリント組成物とを、同一の条件下で評価し、アウディ・サーマル・ショック・テストにかけた。コーティングした基材、マッコイ・グロス・１００＃・カバー（McCoy Gloss 100# Cover）（サッピ・ファイン・ペーパーズ（Sappi Fine Papers））、およびゼロックス（Xerox, 登録商標）デジタル・グロス・１００＃・カバー（Digital Gloss 100# Cover）（ゼロックス・コーポレイション）に対して、その上にｉＧｅｎ３（登録商標）トナーを用いた画像を、４ｇ／ｃｍ２の圧力（約２連のＣＸペーパーをシミュレート）を用いて、表４に示したさまざまな条件下で「アウディ・サーマル・ショック・テスト」にかけた。
【００５０】
図５からわかるように、Ｓｕｎ  Ｃｈｅｍｉｃａｌｓ  ＃１１７０をコーティングとして用いた場合には強い熱クラッキングが起きており（図５Ａ、図５Ｂ）、Ｓｏｖｅｒｅｉｇｎ  Ｃｈｅｍｉｃａｌｓ  ＃Ｌ９０４８をコーティングとして用いた場合にも実質的に熱クラッキングが起きているが（図５Ｃ、図５Ｄ）、本発明のオーバープリント組成物（ＯＰＶ−３）を用いた場合には熱クラッキングは起きていない（図５Ｅ、図５Ｆ）。表６に、図５Ａ〜図５Ｆで観察された結果をまとめた。
【表６】
2005321782.tif 000012
【００５１】
［実施例７］
２種の市販のコーティング（Ｓｏｖｅｒｅｉｇｎ  Ｃｈｅｍｉｃａｌｓ  ＃Ｌ９０４８およびＳｕｎ  Ｃｈｅｍｉｃａｌｓ  ＃１１７０）と、実施例１のオーバープリント組成物とを、同一の条件下で評価し、マーカー試験にかけた。使用したマーカーは、サンフォード・グリーン・シャーピー（Sanford Green Sharpie, 登録商標）・ファイン・ポイント・パーマネント・マーカー（Fine Point Permanent Marker）、サンフォード・ブラック・ユニボール・リキッド・インク・ビジョン・ファイン・チップド・ペン（Sanford Black Uniball Liquid Ink Vision Fine Tipped Pen）、および緑色のノーブランド商品の（generic-brand）蛍光マーカーであった。基材の、ゼロックス・デジタル・カラー・グロス・１００＃（Xerox（登録商標） Digital Colour Gloss 100#）（ゼロックス・コーポレイション）および、ＭｃＣｏｙ  Ｇｌｏｓｓ  １００＃にコーティングし、室温でＵＶランプを照射して、ＵＶ硬化をさせた。
【００５２】
Ｓｈａｒｐｉｅ（登録商標）、Ｕｎｉｂａｌｌペン、および蛍光マーカーによるマークはすべて、本発明のオーバープリント組成物でコーティングした印刷物の上では、明瞭ではっきりとしたものであった。しかしながら、Ｓｕｎ  Ｃｈｅｍｉｃａｌｓ  ＃１１７０の上のコーティング有りの印刷物では、Ｓｈａｒｐｉｅ（登録商標）および蛍光マーカーは、「ビードアップ（beaded-up）」し、簡単に拭き取れた。Ｓｏｖｅｒｅｉｇｎ  Ｃｈｅｍｉｃａｌｓ  ＃Ｌ９０４８の上のコーティング有りの印刷物では、Ｕｎｉｂａｌｌペンはマークすることさえできず、Ｓｈａｒｐｉｅ（登録商標）および蛍光マーカーでは、Ｓｕｎ  Ｃｈｅｍｉｃａｌｓ  ＃１１７０の上のコーティング有りの印刷物の場合よりも、さらに「ビードアップ」の程度が強かった。
【００５３】
［実施例８］
Ｘｅｒｏｘ（登録商標）  Ｄｉｇｉｔａｌ  Ｃｏｌｏｕｒ  Ｇｌｏｓｓ  １００＃の上の電子写真印刷を、コーティングなしのままか、または実施例１のオーバープリント組成物を約５ｇｓｍでコーティングして、通常の照射量（normal dose）の電子ビーム照射にかけた、すなわち、印刷物を電子ビームシステム（その内部温度は、約９５〜１１０℃）の中を２回通過させた。水蒸気の出ている印刷物を、数時間そのまま放冷してから、観察した。結果を表７に示す。
【表７】
2005321782.tif 000013
【００５４】
表７に見られるように、コーティングした印刷物はこの照射プロセスにも耐えられたが、そのことは、この照射プロセスでの間に、その印刷物が受けた照射と２次的な発熱に耐えたということを表している。表７の中の最初の２つのサンプルは、異なったタイプの郵便物、たとえば、折りたたみの有無の違いである。
【図面の簡単な説明】
【００５５】
【図１Ａ】電子写真印刷（トナー）および用紙について、本発明のオーバープリント組成物コーティングが有り、および無しの場合を比較した写真（トナー：無し、用紙：無し）である。
【図１Ｂ】電子写真印刷（トナー）および用紙について、本発明のオーバープリント組成物コーティングが有り、および無しの場合を比較した写真（用紙：有り、トナー：無し）である。
【図１Ｃ】電子写真印刷（トナー）および用紙について、本発明のオーバープリント組成物コーティングが有り、および無しの場合を比較した写真（トナー：有り、用紙：有り）である。
【図１Ｄ】電子写真印刷（トナー）および用紙について、本発明のオーバープリント組成物コーティングが有り、および無しの場合を比較した写真（トナー：有り、用紙：無し）である。
【図２】Ｘｅｒｏｘ（登録商標）  Ｄｉｇｉｔａｌ  Ｃｏｌｏｕｒ  Ｇｌｏｓｓ（ＤＣＧ）用紙（８０ポンド、コーティングあり）の上の、ｉＧｅｎ３（登録商標）トナー（コーティングなし）の場合の印字のオフセットを表すグラフである。
【図３Ａ】ＦＣＩＩトナーを用いた、コーティングしていない印刷物での印字のオフセットを表すグラフである。
【図３Ｂ】本発明のオーバープリント組成物を用いてコーティングしたＦＣＩＩトナーを用いた印刷物での印字のオフセットを表すグラフである。
【図４Ａ】本発明のオーバープリント組成物無しの場合の、用紙の表面粗さを表したグラフである。
【図４Ｂ】本発明のオーバープリント組成物有りの場合の、用紙の表面粗さを表したグラフである。
【図５Ａ】サン・ケミカルズコーティング＃１１７０をコーティングに用いたトナーベースの印刷物上での熱クラッキングを示す写真である。
【図５Ｂ】サン・ケミカルズコーティング＃１１７０をコーティングに用いたトナーベースの印刷物上での熱クラッキングを示す写真である。
【図５Ｃ】サバラン・ケミカルズコーティング＃Ｌ９０４８をコーティングに用いたトナーベースの印刷物上での熱クラッキングを示す写真である。
【図５Ｄ】サバラン・ケミカルズコーティング＃Ｌ９０４８をコーティングに用いたトナーベースの印刷物上での熱クラッキングを示す写真である。
【図５Ｅ】本発明のオーバープリント組成物をコーティングに用いたトナーベースの印刷物上での熱クラッキングを示す写真である。
【図５Ｆ】本発明のオーバープリント組成物をコーティングに用いたトナーベースの印刷物上での熱クラッキングを示す写真である。
【図２】
2005321782.tif 000014
【図３Ａ】
2005321782.tif 000015
【図３Ｂ】
2005321782.tif 000016
【図４Ａ】
2005321782.tif 000017
【図４Ｂ】
2005321782.tif 000018
【図１Ａ】
2005321782.tif 000019
【図１Ｂ】
2005321782.tif 000020
【図１Ｃ】
2005321782.tif 000021
【図１Ｄ】
2005321782.tif 000022
【図５Ａ】
2005321782.tif 000023
【図５Ｂ】
2005321782.tif 000024
【図５Ｃ】
2005321782.tif 000025
【図５Ｄ】
2005321782.tif 000026
【図５Ｅ】
2005321782.tif 000027
【図５Ｆ】
2005321782.tif 000028